(57)【要約】【課題】防蟻性能と強度とに優れた防蟻シートを提供する。【解決手段】防蟻シート３は、例えば、捨てコンクリート４の上に敷設されて、ベタ基礎コンクリート７が施工された後は外部から視認できない。防蟻シート３はＥＶＡシートを基材としており、チアメトキサム等の遅効性防蟻剤と、エトフェンプロックスのような忌避性（即効性）防蟻剤とが混ぜ込まれている。ＥＶＡにおいて、ＶＡ成分を１７〜１９重量％とすることにより、必要な強度を保持しつつ高い柔軟性を確保できるに至った。【選択図】図１
2020029746.tif 000002
【特許請求の範囲】
【請求項１】
ＥＶＡシートに、防蟻作用が異なる複数種類の防蟻剤が混ぜ込まれている、
防蟻シート。
【請求項２】
前記防蟻剤は、忌避性の防蟻剤と遅効性の防蟻剤とから成っている、
請求項１に記載した防蟻シート。
【請求項３】
前記忌避性の防蟻剤はエトフェンプロックスであり、前記遅効性の防蟻剤はチアメトキサムである、
請求項２に記載した防蟻シート。
【請求項４】
ＥＶＡシートに、防蟻剤と非防蟻性異種忌避剤とが混ぜ込まれている、
防蟻シート。
【請求項５】
前記非防蟻性異種忌避剤は植物防根剤である、
請求項４に記載した防蟻シート。
【請求項６】
前記ＥＶＡシートは、酢酸ビニル含有量が１７〜１９重量％である、
請求項１〜５のうちのいずれかに記載した防蟻シート。
【発明の詳細な説明】
【技術分野】
【０００１】
本願発明は、木造建物の基礎部などに使用される防蟻シートに関するものである。
【背景技術】
【０００２】
木造建物のベタ基礎は、地面を整地して割栗石を敷き詰めてその上に捨てコンクリートを打設し、次いで、捨てコンクリートの上に、縦基礎を有するベタ基礎を打設しており、捨てコンクリートの上に防湿性の防蟻シートが敷設されている。
【０００３】
防蟻シートの材料樹脂としては、ポリエチレンや塩化ビニルなどの様々な材料が提案されているが、特許文献１には、防蟻シートとしてＥＶＡ（エチレン・酢酸ビニル共重合体）シートを使用して、これに、防蟻剤として、クロルニコチル系薬剤とシラフルオフェンとの混合物を熱処理したものを使用することが開示されている。
【先行技術文献】
【特許文献】
【０００４】
【特許文献１】特開２００３−６３９１１号公報
【発明の概要】
【発明が解決しようとする課題】
【０００５】
ベタ基礎方式の木造建物では大量の防蟻シートが使用されるが、ＥＶＡシートは比較的安価であると共に耐久性などの機械的性質に優れているため、防蟻シートとして好適である。他方、特許文献１は、人畜には無害で白蟻に対しては高い毒性を発揮させるために防蟻剤を工夫しているが、白蟻駆除効果の持続性を主たる目的とするもので、複数の機能を有するとは言い難い。
【０００６】
また、単なるＥＶＡシートは、機械的性質の点で改良すべき余地があると云える。すなわち、建物のベタ基礎では、捨てコンクリートの上や地面に防蟻シートを敷き詰めてから、縦基礎と土間コンクリートとが一体になったベタ基礎のコンクリートを打設しているが、防蟻シートの上には鉄筋が載っており、また、地面にしても捨てコンクリートにしても表面に無数の凹凸があるため、人が防蟻シートの上を歩いたり、鉄筋で防蟻シートが押されたりすると、防蟻シートに局部的な負荷が掛かって破れてしまうことがあった。
【０００７】
この点については、防蟻シートの厚さを厚くすることが考えられるが、厚くするとそれだけコストが嵩むという問題があり、また、単に厚くしても局部的な応力集中は避けることができないため、破れ防止の効果は必ずしも高くないと懸念される。
【０００８】
本願発明は、このような現状に鑑み成されたものであり、長期にわたる防蟻性能を維持するなど効果の改善を図り、更に、防蟻シートの材料としてＥＶＡを使用しつつ強度等の改良を図ろうとするものである。
【課題を解決するための手段】
【０００９】
本願発明は多くの構成を含んでおり、その典型を各請求項で特定している。このうち請求項１の発明に係る防蟻シートは、
「ＥＶＡシートに、防蟻作用が異なる複数種類の防蟻剤が混ぜ込まれている」
という構成になっている。
【００１０】
請求項１の具体例として、請求項２では、
「前記防蟻剤は、忌避性の防蟻剤と遅効性の防蟻剤とから成っている」
という構成になっている。
【００１１】
更に、請求項３では、請求項２において、
「前記忌避性の防蟻剤はエトフェンプロックスであり、前記遅効性の防蟻剤はチアメトキサムである」
という構成になっている。
【００１２】
請求項４の発明は独立した請求項であり、
「ＥＶＡシートに、防蟻剤と非防蟻性異種忌避剤とが混ぜ込まれている」
という構成になっている。
【００１３】
請求項５の発明では、請求項４において、
「前記非防蟻性異種忌避剤は植物防根剤である」
という構成になっている。植物防根剤としては、例えばｐ−ｔｅｒｔ−アミルフェノールを使用できる。
【００１４】
請求項６の発明では、請求項１〜５のうちのいずれかにおいて、
「前記ＥＶＡシートは、酢酸ビニル含有量が１７〜１９重量％である」
という構成になっている。
【発明の効果】
【００１５】
本願請求項１では、白蟻の食害を異なる側面から阻止できるため、防蟻シートの機能を向上させて、防蟻シートの価値を向上できる。
【００１６】
さて、防蟻剤は様々な手法で分類できるが、白蟻が接触してから死滅効果が現れるまでの時間でみると、忌避性（即効性）のものと遅効性のものとに大別できる。忌避性の防蟻剤は、白蟻をその場で死滅させたり撃退したりできる。他方、遅効性の防蟻剤は、これに触れたり摂取したりした白蟻は帰巣して死滅するが、防蟻剤が巣において他の白蟻に転移することにより、巣において多数の白蟻を死滅させることができる。
【００１７】
従って、本願請求項２の発明では、白蟻を防蟻シートの箇所で撃退できることと、巣においても駆除できることとのダブル効果により、高い防蟻効果を発揮できる。
【００１８】
防蟻剤は多数の種類が存在するが、遅効性のものについてみると、ネオニコチノイド系のチアメトキサムは、人体やペットに対する安全性に優れつつ高い白蟻駆除効果があって、特に好適である。従って、請求項３のように、遅効性の防蟻剤としてチアメトキサムを使用するのは、安全性と防蟻効果との両方を両立できて好適である。同様に、エトフェンプロックスも、忌避性の防蟻剤の中では安全性と効果とに優れており、木造建物用の防蟻剤として好適である。
【００１９】
上記のとおり、チアメトキサムは高い防蟻性能を有するが、１３９℃で分解するため、防蟻シートの製造工程は１３９℃よりも低い温度で行う必要がある。そして、特許文献１には、１４０℃以上の加熱工程を１つの特徴にしているが、この温度域ではチアメトキサムは分解してしまうため、チアメトキサムを使用できない。
【００２０】
これに対して本願発明では、ＥＶＡの融点は１００℃以下であることが大半であるため、チアメトキサムをＥＶＡ原料に混ぜ込んでから押し出すことは、特段の問題を招来することなく行える。
【００２１】
異種防蟻剤としてチアメトキサムとエトフェンプロックスとを使用する場合、それぞれ濃度は１０００ｐｐｍ程度でよい。また、配合割合は半々が好適であるが、７０：３０〜３０：７０程度でも構わない。
【００２２】
防蟻シートは木造建物のベタ基礎や布基礎に敷設されるが、特に布基礎の場合、植物が生育して根が防蟻シートを突き破ることが想定される。そして、植物の根によって防蟻シートが突き破られて穴が空くと、この穴から白蟻が進入して木材が食害を受けるおそれがある。
【００２３】
この点、請求項４を前提とした請求項５の構成を採用すると、防蟻シートが植物の根によって突き破られることを防止して、防蟻性能を維持できる。防蟻シートは、例えば鼠やモグラなどの白蟻以外の動物や虫類に穴を空けられることが懸念されるが、請求項４では、殺鼠剤や防虫剤などの非防蟻性薬剤を混合することにより、様々な敵から防蟻シートを保護することが可能になる。なお、請求項１と請求項４とを併用することも可能であり、併用することにより、防蟻シートの価値を更に向上できる。
【００２４】
ＥＶＡシートにおいて、ＶＡ成分（酢酸ビニル成分）が多くなると、柔軟性は高くなる。そして、ＥＶＡシートは様々な分野で使用されているが、腰の強さを重視してＶＡ成分が１０〜１２重量％程度であることが多かった。そして、本願発明者たちが従来品を基礎用の防蟻剤に適用してみたが、応力が集中して破れることが多かった。この点、架橋構造のＥＶＡシートを採用すると柔軟性を向上できると思料されるが、その場合はコストが嵩んでしまう。
【００２５】
これに対して、請求項６のように、ＶＡ成分を１７〜１９重量％に設定すると、架橋させなくても、柔軟性や耐熱性を確保しつつ、適度の柔軟性を確保できるに至った。従って、人が足で踏んだり鉄筋が強く当たったりしても、応力集中を大幅に緩和して破れること防止できる。従って、本願請求項６では、施工不良を防止して、高い防蟻性能や耐熱性を長期に亙って維持し続けることができる。なお、請求項６を除いた構成は、架橋剤を使用した架橋構造を排除するものではない。
【００２６】
防蟻シートのうち片面又は両面にエンボス加工を施していくと、全体の厚さは確保しつつ柔軟性を向上できるため、地面や捨てコンクリートの凹凸に倣うように容易に変形する。従って、局部的に強い応力が作用することを防止して、突き破られたり引き裂かれたりする施工不良を防止できる。また、凹凸によってひずみを吸収することもできる。また、エンボス加工面を下向きにしておくと、施工面との密着性が高まってずれ動きを防止できる利点もある。従って、作業性にも優れている。
【００２７】
本願発明では、様々な防蟻剤を使用できる。請求項３で特定したチアメトキサムはネオニコチノイド系であるが、他のネオニコチノイド系防蟻剤としては、クロニアチジン、イミダクロプリド、ジノテフランなどが挙げられる。
【００２８】
他の化学系防蟻剤として、カーバメート系のフェノブカブル、ピレスロイド系のペルメトリン、ビフェントリン、トラロメトリン、ピレスロイド系のエトフェンプロックス、フェニルピラゾール系のフィプロニル、フェニルピロール系のクロルフェナピルなどのピレスロイド系などが挙げられる（エトフェンプロックスもピレスロイド系である。）。
【００２９】
無機系防蟻剤としてのホウ酸やコレマナイト（或いは他のホウ酸化合物）、ヒノキチオールなどの天然系薬剤なども使用可能である。また、複数種類の防蟻剤を混合して使用することも可能である。更に、必要に応じて防カビ剤や顔料などの補助剤を添加することも可能である（コレマナイトを防カビ剤として使用することも可能である。）。
【図面の簡単な説明】
【００３０】
【図１】（Ａ）は実施形態の第１使用例を示す断面図、（Ｂ）は防蟻シートのロール体の斜視図である。
【図２】（Ａ）は第２使用例の斜視図、（Ｂ）は第３使用例の斜視図である。
【図３】エンボス状態の一例を示す図で、（Ａ）は部分平面図、（Ｂ）は（Ａ）のＢ−Ｂ視断面図である。
【図４】防蟻シートの製造工程を示す模式図である。
【発明を実施するための形態】
【００３１】
(1).使用例
次に、本願発明の実施形態を図面に基づいて説明する。まず、図１では第１使用例を示している。すなわち、図１において、木造建物の基礎はベタ基礎であり、地面Ｇから堀り込んだ基礎凹所１に、まず割栗石層２を形成し、その上に防蟻シート３を介して捨てコンクリート４を形成し、その上に、土間部コンクリート５と縦基礎部６とが一体化されたベタ基礎コンクリート７を形成している。
【００３２】
捨てコンクリート４には金網のような補強材８が埋設されており、ベタ基礎コンクリート７には鉄筋９が埋設されている。基礎凹所１のうち建物の外周を構成する縦基礎部６の箇所は、他の部位よりも深くなった溝１ａになっているが、基礎凹所１は、全体に亙って同じ深さに設定してもよい。基礎凹所１のうち、建物の内側に位置した縦基礎部６の箇所を溝に形成することもある。
【００３３】
縦基礎部６の内外には、発泡スチロール等の発泡樹脂より成る断熱パネル１０が重なっている。断熱パネル１０は、コンクリートを打設するに際しての型枠を兼用しているが、縦基礎部６を施工してから接着してもよいし、断熱パネル１０が存在しない構成も採用できる。
【００３４】
縦基礎部６の上面には、パッキンやマットのようなスペーサ１１を介して木製の土台１２が配置されており、土台１２の上に柱１３が立っている。敢えて述べるまでもないが、土台１２はアンカーボルトで縦基礎部６に固定されている。
【００３５】
第１使用例の防蟻シート３は、図１（Ｂ）に示すように、芯管１４に巻かれたロール体１５の荷姿で出荷されており、現場で必要な長さに切断して使用されている。敷設面（土間の面）の幅は防蟻シート３の横幅（ロール体１５の高さ）よりも大きいのが普通であるので、敷設面には、複数枚の防蟻シート３が、その長手縁部を重ねた状態で敷設されており、隣り合った防蟻シート３は、防蟻テープ（両面粘着テープ又は片面粘着テープ）などで固定されている。
【００３６】
図２（Ａ）に示す第２使用例では、防蟻シート３は、土台１２の下面から外側面に重なって更に上に延びる幅に形成されている。すなわち、縦基礎部６の外側にはみ出た部分が、土台１２の外側面及びその上方の壁部外面に重なるようになっている。従って、第２使用例の防蟻シート３は、主として土台１２を下方及び外側から覆う被覆材として機能している。そして、防蟻シート３の下面に、発泡シリコーンのようなスポンジ状部材からなる２本のシール突条１６が固定（接着）されている。
【００３７】
図２（Ｂ）に示す第３使用例では、防蟻シート３は、縦基礎部６の上面に重なる帯状に形成されており、その下面に、第２使用例と同じ２本のシール突条１６が固定されている。両使用例とも、シール突条１６には、遅効性と忌避性の防蟻剤を混入している。この第３使用例では、防蟻シート３は、シール突条１６と一体になって縦基礎部６の上面の不陸を吸収する防蟻パッキンとして機能している。図２（Ａ）の第２使用例において、２本の突条１６に代えて、合成樹脂製の硬質パッキン材を使用することも可能である。
【００３８】
(2).防蟻シートの構成
防蟻シート３は、ＥＶＡシートに防蟻剤を混ぜ込んだ構成であり、厚さは０．３〜３ｍｍ程度が多いと云える。一般には、０．３〜１．０ｍｍ程度が多いと云える。実施例では、厚さは０．５ｍｍになっている。図３に示すように、防蟻シート３の片面又は両面を、多数の凹所１８と突起１９とが整列して形成されたエンボス面と成すことができる。
【００３９】
エンボス面のパターンは任意に設定できる。例えば、多数の穴が縦横に整列して形成された態様と成したり、多数の突起が縦横に整列して形成された態様と成したりすることができる。穴にしても突起にしても、円形や四角形など、任意の平面視形状を選択できる。縦方向及び横方向のうち一方の方向だけに凹凸となって、他方の方向には稜線と谷とが長く延びている態様も採用できる。
【００４０】
防蟻シート３を構成するＥＶＡシートは、酢酸ビニル成分の比率が１７〜１９重量％ものを使用できる。実施例としては、酢酸ビニル成分の比率が１８重量％のものを実施例として使用した。
【００４１】
防蟻剤としては、遅効性のチアメトキサムと忌避性（速攻性）のエトフェンプロックスとを使用している。混入量は、それぞれ外掛け重量比で１００〜１０００ｐｐｍ程度でよいが、効果とコストとを勘案すると、６００〜１０００ｐｐｍ程度が好ましい。実施例では、それぞれ外掛けで１０００ｐｐｍ添加した。両者の比率（重量比）は５０：５０とした。
【００４２】
防蟻シート３の機械的性質としては、特に、引っ張り強さ、伸び率、硬さが重要である。引っ張り強さは、ＪＩＳ  Ｋ７１１３に基づく試験で、流れ方向（押し出し方向）が１０Ｎ、幅方向が１２Ｎであった。破断伸び率は、流れ方向が７７０％、幅方向で９００％がであった。引き裂き強さは、ＪＩＳ  Ｋ６７６７に基づく試験で、流れ方向が９Ｎ、幅方向が１０Ｎであった。また、脆化温度は約−７０°であり、寒冷地での使用にも十分に対応できる。
【００４３】
現在、市販されている防蟻剤はポリエチレン系のものが多いが、本実施品は、ポリエチレン系に比べて高温耐熱性にも優れている。
【００４４】
(3).防蟻シートの製法
防蟻シート３の製造方法は、一般的なＥＶＡシートの製造方法と同じである。念のため説明すると、図４に模式的に示すように、まず、リボンブレンダーやスーパーミキサー等のブレンダー２１に、粉末状やペレット状の原料ＥＶＡを投入して、混練物をＴダイ２２に送り、Ｔダイ２２で加熱してＥＶＡを溶融させて、先端のノズルから均等な厚さに押し出すという手順で行われる。このとき、防蟻剤や防根剤は、ペレット状等の原料ＥＶＡに予め配合しておく。
【００４５】
Ｔダイ押出法によって、シート状の防蟻シート中間体（ＥＶＡウエブ）２３が形成され、Ｔダイ２２から押しされた防蟻シート中間体２３は、帯状の搬送ライナ２４に載せられて長手方向に送られる。
【００４６】
そして、架橋させる場合は、防蟻シート中間体２３を搬送ライナ２４で送る途次、加熱ユニット２５を通過して溶融状態に戻し、加熱ユニット２５によって防蟻シート中間体２３を架橋剤の反応温度に昇温させることにより、防蟻シート中間体２３の内部組織を発泡させて、発泡ＥＶＡに変性させる（架橋させない場合は、加熱ユニット２５は当然ながら不要である。）。
【００４７】
防蟻シート中間体２３は、冷却ローラを兼ねるエンボスローラ対２６に通されて、所定の厚さに設定されると共に、片面（又は両面）に、  凹所１８と突起１９とから成るエンボス加工が施される。これにより、防蟻シート３が製造される。防蟻シート３は、その後、分離ローラ対２７で搬送ライナ２４から引き離されて、巻き取りローラ２８に巻き取られる。
【００４８】
巻き取りローラ２８に巻き取られた防蟻シート３は、図１（Ｂ）のように、芯管１４に巻き直されてロール体１５の荷姿で出荷される。分離ローラ対２７で搬送ライナ２４から引き離された防蟻シート３を、芯管１４に直接巻き取ることも可能である。
【００４９】
(4).まとめ
本実施形態の防蟻シート３には、忌避性のチアメトキサムと即効性のエトフェンプロックスとが配合されているため、防蟻シート３に至った白蟻は、その何割かはエトフェンプロックスによってその場で死滅し、帰巣しても、チアメトキサムを摂取したりチアメトキサムが付着したりしていることにより、巣で死滅すると共に他の白蟻にチアメトキサムを転移させて、巣で多くの白蟻を死滅させることができる。このようなダブル効果により、高い防蟻性能を長期に亙って確保できる。
【００５０】
そして、本実施形態の防蟻シート３を構成するＥＶＡシートは、ＶＡ成分を通常品よりも多い１８％程度に設定しているため、捨てコンクリート４や地面の凹凸に倣って容易に変形する柔軟性を備えている。
【００５１】
このため、捨てコンクリート４や地面に敷設して後に作業者に踏まれたり、鉄筋９によって押し付けられたり擦られたりしても、穴が空いたり引き裂かれたりすることはない。これにより、防蟻シート３による遮断を確実化して、防水・防湿性能と防蟻性能とを維持し続けることができる。
【００５２】
また、実施形態のように防蟻シート３にエンボス加工を施すと、表面積が格段に高くなることによって柔軟性が更に高くなるため、捨てコンクリート４や地面の形状に対する追従性に優れて、応力の集中防止効果を更に向上できる。従って、破れにくいという効果を更に助長できる。
【００５３】
また、防蟻シート３を敷設するにおいて、エンボス加工された面を下向きにして敷設すると、捨てコンクリート４や地面との密着性（摩擦抵抗）が高まるため、敷設後のずれ動きを防止できる。このため、作業性に優れている。
【００５４】
上記の実施形態では、防蟻シートは建物の基礎部に使用したが、本願発明の防蟻シートは、木製柵の保護や木製電柱の保護、或いは鉄道用枕木の保護など、様々な場所に使用できる。
【産業上の利用可能性】
【００５５】
本願発明は、防蟻シートに具体化できる。従って、産業上利用できる。
【符号の説明】
【００５６】
Ｇ  地面
１  基礎凹所
２  割栗石層
３  防蟻シート
４  捨てコンクリート
５  ベタ基礎を構成する土間部コンクリート
６  ベタ基礎を構成する縦基礎部
７  ベタ基礎コンクリート
８  補強材
９  鉄筋
１２  土台
【図１】
2020029746.tif 000003
【図２】
2020029746.tif 000004
【図３】
2020029746.tif 000005
【図４】
2020029746.tif 000006